Brevet FR2706768A1 — publié le 19941230

-1- L'invention se rapporte au domaine du traitement de certaines maladies osseuses. On sait que l'os est un tissu en perpétuel renouvellement. Schématiquement, des ostéoblastes sécrètent une matrice minérale constituée principalement d'hydroxyapatite, et l'ostéoblaste entouré de cette matrice minérale se transforme en ostéocyte. Concurremment, des cellules spécialisées, notamment des ostéoclastes, détruisent la matrice minérale. Dans l'os sain, l'espace ainsi libéré est occupé à nouveau par les ostéoblastes, et ainsi de suite. Il est important de conserver un équilibre entre l'ostéogénèse et la résorption osseuse pour que l'os puisse assurer sa fonction dans le squelette. On connaît un certain nombre de maladies liées à une déminéralisation ou à des troubles de minéralisation de l'os. La maladie la plus connue est certainement l'ostéoporose, dans laquelle le renouvellement du tissu osseux est déséquilibré car la destruction de la matrice osseuse par les ostéoclastes devient prépondérante. L'activité des ostéoblastes est fortement diminuée et à mesure de la progression de la maladie, la matrice minérale est présente en quantité insuffisante pour permettre à l'activité des ostéoblastes de se développer normalement. Il en résulte que la reconstruction de la matrice osseuse est interrompue ou en tout cas insuffisante pour maintenir les conditions nécessaires au processus d'ostéogénèse. Les ponts de tissu osseux de l'os spongieux sont réduits en nombre, en épaisseur et en volume relatif. La densité de l'os diminue, ce qui entraîne une fragilité mécanique plus grande. Il en résulte des fractures osseuses à la suite de chocs ou de chutes (notamment fractures du fémur, des poignets ou de l'humérus) ou encore des tassements vertébraux sous la pression exercée par le poids du corps. La réparation de telles fractures peut devenir difficile du fait de la faible masse osseuse disponible pour la réparation. On sait en particulier que les fractures du col du fémur chez les personnes âgées atteintes d'ostéoporose peuvent conduire à un décès dans environ 20 % des cas. D'autres maladies sont accompagnées d'une déminéralisation ou d'une faible minéralisation ou d'un défaut de minéralisation de I'os. C'est le cas notamment de la maladie de Paget, des dysplasies fibreuses, et des ostéodystrophies provoqués notamment par certaines insuffisances rénales. En outre, la déminéralisation de l'os maxillaire peut être à l'origine de certaines maladies parodontales. Jusqu'à présent les traitements des maladies déminéralisantes de l'os, en particulier de l'ostéoporose, comprennent un apport de calcium par voie orale, éventuellement en association avec la vitamine D, ou l'administration d'oestrogènes éventuellement en combinaison avec des progestatifs. Ces traitements peuvent arrêter le processus de dégradation, sans permettre une réminéralisation par restauration de la trame osseuse. L'administration de fluorures, également par voie orale, stimule l'activité ostéoblastique et peut entraîner une augmentation de la masse osseuse de 5 à 10 % par an chez les patients répondeurs (environ 60 % des cas). Toutefois, le traitement par les fluorures -2- présente l'inconvénient d'une certaine toxicité par cumul des doses, avec apparition de microfissures osseuses qui peuvent être à l'origine de douleurs importantes. On a maintenant découvert qu'il est possible de relancer la reminéralisation de l'os en apportant localement du calcium sous la forme d'un sel biocompatible et biorésorbable. On a observé que l'application locale, à l'intérieur de l'os, d'un sel de calcium, permet de relancer un processus de reminéralisation et de restauration de la trame osseuse, avec notamment augmentation de la densité osseuse (et donc de la solidité de l'os), alors que l'apport de calcium par voie orale ne permet pas de relancer le processus de reconstruction des travées osseuses résorbées. En outre, grâce à ce traitement local, la reminéralisation est particulièrement rapide. Il convient de noter que le processus de reminéralisation s'étend à l'ensemble de l'os et non à la seule partie en contact avec la zone d'implantation du sel de calcium. On a déjà décrit I'utilisation de divers sels de calcium, et en particulier de carbonate (notamment sous forme de corail) ou de phosphates (notamment sous la forme d'hydroxyapatite) comme implants utilisables comme pièces de prothèses osseuses ou de pièces de comblement favorisant la réhabitation par de l'os néo-formé, notamment dans le cas o le matériau de prothèse est biodégradable ou comporte un système de pores ouverts. L'invention a donc pour objet l'utilisation d'au moins un sel de calcium biocompatible et biorésorbable, sous forme de particules ayant des dimensions inférieures à 8 mm, comme ingrédient actif dans la préparation d'un médicament destiné au traitement local des maladies liées à la déminéralisation ou à des défauts de minéralisation de l'os, en particulier dans le but de rétablir le processus de reminéralisation de l'os. Le médicament obtenu selon l'invention peut être utilisé notamment dans le traitement de l'ostéoporose, de la maladie de Paget, des dysplasies fibreuses et des ostéodystrophies. Il convient de noter en particulier que, dans le cas d'une ostéoporose, lorsqu'une fragilisation importante des os, et notamment du fémur, a été détectée, il est possible de traiter le malade avant qu'une fracture se produise. Parmi les sels de calcium utilisables on citera en particulier le gluconate, le tartrate, le glycérophosphate, le sulfate, le carbonate et les phosphates, y compris le fluorophosphate, le phosphate tricalcique, etc. Ces divers sels de calcium ont des temps de résorption différents, dépendant notamment de leur solubilité. On peut ainsi faire varier la vitesse de résorption par un mélange de sels de calcium ayant des vitesses de résorption différentes, ce qui permet à la fois un apport de calcium rapide tout en disposant d'une réserve pour un apport à long terme. Lorsqu'ils sont présents, les phosphates, tels que le phosphate tricalcique ou l'hydroxyapatite, qui sont faiblement résorbables, sont employés de préférence en mélange avec d'autres sels de calcium plus rapidement résorbables. Selon un mode de réalisation -3- particulier, on utilise un ingrédient actif exempt de phosphates. Le matériau constituant l'ingrédient actif peut être présent notamment sous la forme de petites billes, de cylindres ou de granulés. Ces particules sont préparées selon les procédés usuels. Généralement, elles ont des dimensions inférieures à 5 mm. Le plus souvent, on utilisera des particules ayant des dimensions de 0,2 à 4 mm, et notamment de 0,3 à 3 mm. La vitesse de résorption augmente lorsque les dimensions des particules diminuent. Dans un mode de réalisation particulier, l'ingrédient actif du médicament obtenu selon l'invention contient au moins un carbonate de calcium, sous forme d'aragonite ou de calcite. Le carbonate peut être un matériau d'origine naturelle obtenu notamment à partir de squelettes de corail madréporaire (en particulier Porites, Pocillopora, Acropora ou Favites ou de coquilles de mollusques (par exemple Pinctada margaritifera). Parmi les matériaux naturels à base de calcite, on citera en particulier les matériaux obtenus à partir de squelette d'échinoderme, notamment des épines d'oursin (tel que Citaris). Les traitements que l'on effectue par exemple sur le matériau de corail brut pour le transformer en matériau biocompatible (lavages, stérilisations) sont décrits notamment dans le document FR-2.460.657. Les billes, cylindres ou granulés peuvent être obtenus notamment par broyage, par usinage et/ou par usure. Ils peuvent être constitués en matériau poreux ou non poreux. Le médicament obtenu selon l'invention peut constituer une poudre administrable par injection (en particulier lorsqu'il s'agit de petites billes), à l'aide d'un dispositif injecteur muni d'un trocard. Dans le cas d'une opération à ciel ouvert, par exemple lors de la pose de pièces d'ostéosynthèse après une fracture du col fémoral, on peut directement mettre en place le médicament selon l'invention. Dans certains cas la mise en place à l'intérieur de l'os sera facilitée par mélange du sel de calcium avec un véhicule permettant de donner au médicament la consistance d'une pâte fluide. Le véhicule permettant de présenter le médicament sous forme de pâte fluide peut être du sérum physiologique, ou encore du sang, du plasma sanguin, de la moelle osseuse, ou une colle biologique. Ces véhicules d'origine naturelle peuvent être des produits autologues, c'est à dire prélevés sur l'individu traité lui- même ou obtenus à partir de substances prélevées sur l'individu traité. On peut en outre mélanger les particules de sel de calcium ou les imprégner avec au moins une substance favorisant l'ostéogénèse, par exemple des sels de strontium (notamment le carbonate), des fluorures (par exemple fluorure de sodium), des facteurs de croissance, etc. Le sang et la moelle osseuse notamment contiennent de tels facteurs de croissance. On peut également préparer le médicament obtenu selon l'invention sous la forme d'une pâte fluide à l'aide d'une solution ou suspension de protéines comme par exemple le collagène, la fibronectine, etc, ou à l'aide d'un agent gélifiant biocompatible comme la carboxyméthyl cellulose ou la méthyl cellulose. -4- Dans le médicament obtenu selon l'invention, le sel de calcium représente généralement de 40 à 100 % en poids par rapport au poids total du médicament, et en particulier de 40 à 97 %. Le médicament obtenu selon l'invention est administré, dans l'os spongieux et/ou dans le canal médullaire, de façon à appliquer une quantité efficace du sel de calcium, qui dépend du sel de calcium utilisé et de l'os à traiter (en particulier du volume de l'os) et de l'état du malade. Généralement, on administre de 1 à 25 g de calcium à l'aide du médicament obtenu selon l'invention. Dans le cas du traitement d'un fémur ou d'un humérus, on administre le médicament obtenu selon l'invention de façon à implanter par exemple de 2 à 20 g de calcium. Dans une vertèbre, on peut administrer par exemple une quantité de médicament suffisante pour apporter de 2 à 15 g de calcium. Dans une forme de réalisation préférée, le médicament de l'invention contient des facteurs de croissance. On sait que les facteurs de croissance sont des substances qui favorisent notamment la régénération des cellules et des tissus, et dont certaines ont été préconisées notamment dans le traitement de l'ostéoporose. Lors d'une lésion cellulaire in vivo, les thrombocytes (ou plaquettes) libèrent de nombreux facteurs de croissance, comme par exemple le PDGF (Platelet-derived Growth Factor), le TGF bêta (Transforming Growth Factor bêta), les IGF-I et -II (Insulin-related Growth Factor), etc. On rappelle que l'on désigne par la dénomination "colles biologiques", des concentrés de protéines coagulables par la thrombine, ou des solutions de fibrinogène, qui sont utilisées dans la réalisation d'un matériau collant permettant notamment de réunir les tissus vivants tout en exerçant une action hémostatique; voir par exemple le brevet FR-2.448.900. On peut préparer des colles biologiques enrichies en facteurs de croissance d'origine plaquettaire, par exemple selon le procédé de la demande de brevet FR n 92.11643, déposée par la demanderesse le 30 Septembre 1992, ce procédé consistant principalement à congeler un plasma enrichi en plaquettes et à recueillir un cryoprécipité, constituant ladite colle, en réchauffant le plasma congelé à une température de +1 à +6 C environ, et en particulier vers +4 C. Les exemples suivants illustrent l'invention. EXEMPLE 1: On a utilisé un premier médicament constitué par des billes de corail Porites, ayant des dimensions de 2 à 3 mm, commercialisées sous la dénomination BIO-SPHERE par la Société INOTEB. On a aussi utilisé un second médicament constitué par des granulés de corail -5- Acropora, ayant des dimensions de 0,3 à 1 mm, en mélange avec un gel de coilagène, sous forme d'une pâte commercialisée sous la dénomination BIOCORAL GEL par la Société INOTEB. Ce produit contient 65 % en poids de granulés de corail. On a utilisé ces médicaments pour traiter des patients âgés de plus de 80 ans, atteints d'ostéoporose se traduisant par un effondrement du corps vertébral au niveau lombaire. A l'aide d'un dispositif injecteur muni d'un trocard, on a injecté dans le corps vertébral à traiter, par la voie postérieure et en passant par le pédicule, le médicament de l'invention. Dans chaque cas, on a implanté, en une seule fois, environ 13 g de corail. Au bout d'un mois, on peut observer (par radiographie) une reconstruction osseuse consolidant la vertèbre. Les douleurs consécutives au tassement vertébral s'atténuent puis disparaissent. EXEMPLE 2: On prend en charge des patients âgés de plus de 80 ans atteints d'ostéoporose, et souffrant d'une fracture du col fémoral. Avant de mettre en place un système métallique clou-plaque d'ostéosynthèse, on introduit dans le foyer de fracture le médicament préparé à l'exemple 1, de façon à implanter dans chaque cas environ 20 g de corail. Au bout d'un mois, on constate par exploration radiographique une reconstruction des travées osseuses. Au bout de trois mois, on observe une nette augmentation de l'épaisseur de la corticale de l'os traité. Au bout d'un an, l'exploration par tomodensiotométrie montre que la masse osseuse est 8 fois supérieure à celle mesurée sur l'os opposé non traité. Le patient peut être remis précocement en station debout. EXEMPLE 3: On procède sur des lapins à une trépanation bilatérale et symétrique du crâne au niveau des os pariétaux, par ablation de deux volets circulaires de 10 mm de diamètre. On constitue cinq lots de lapins: quatre groupes de test et un groupe témoin. Sur les individus de chaque groupe de test, un seul côté est traité. Groupe 1 (Symbole MF): on applique dans l'une des fenêtres 50 microlitres de gel de méthylcellulose contenant 1 p.g de TGF bêta. Groupe 2 (Symbole BF): on applique dans l'une des fenêtres 100 gl de colle biologique à laquelle on a ajouté 1 gg de TGF bêta. Groupe 3 (Symbole BCF): on applique 50 microlitres d'un mélange analogue à celui appliqué au groupe BF, mais contenant en outre 70 mg de granulés de corail Porites, commercialisés sous la dénomination BIOCORAL 450 par la Société INOTEB. -6- Groupe 4 (Symbole BC): on applique le même mélange que pour le groupe 3, mais sans facteur de croissance. On suit l'évolution de la construction osseuse par tomodensitométrie crânienne. Les diamètres et surface des trépanations sont mesurées sur un analyseur d'images. Après le sacrifice des animaux étudiés, au bout d'un mois, la calotte crânienne est prélevée puis préparée avec un microtome pour l'analyse histologique par histomorphométrie et microscopie en fluorescence. Pour marquer les surfaces d'ostéorformation, on a injecté 2 ml d'oxytétraquinol aux dixième et troisième jours précédant le sacrifice. On a fait les observations suivantes: Au bout de 30 jours, les groupes BC et BCF ont complètement recouvert la cicatrice par un tissu ostéoide. Pour les autres groupes, le recouvrement n'est pas complet. Le diamètre du côté traité est inférieur au diamètre du côté témoin. Le diamètre du côté témoin est inférieur aux diamètres observés dans le groupe témoin. Le volume des travées osseuses (VTO) a été déterminé par histomorphométrie. Le groupe BCF a le VTO le plus élevé, suivi par le groupe BC. L'étude des animaux des groupes traités avec du corail montre que les granulés sont résorbés progressivement. Le corail a permis la création rapide de travées osseuses entre ces granulés. D'une façon générale, l'adjonction du facteur de croissance élève la vitesse de reminéralisation. L'invention a pour objet l'utilisation d'un matériau à base de carbonate de calcium comme support pour un facteur de croissance dans la préparation d'un implant biorésorbable destiné à être mis en place dans un organisme vivant. Un tel matériau peut être utilisé notamment comme implant ostéoformateur. On sait que la chirurgie osseuse nécessite souvent la mise en place de greffons osseux ou d'implants constituant des produits de remplacement artificiels de tels greffons. La réalisation d'allogreffes soulève des objections, pour des raisons évidentes de santé publique, compte-tenu des risques de transmission de certaines maladies virales graves ou de maladies provoquées par des agents transmissibles non conventionnels ou "prions". De ce point de vue, la réalisation d'autogreffes est plus satisfaisante, mais le prélèvement du greffon entraîne des risques de morbidité importants; voir par exemple Christopher J. Damien et J. Russell Parsons, Journal of Applied Biomaterials, Vol.2, 187-208 (1991). Pour ces raisons, on a préconisé l'utilisation d'implants à base de matériaux biocompatibles, comme le phosphate tricalcique, l'hydroxyapatite, le plâtre, le corail, les polymères à base de poly(acide lactique) et/ou poly(acide glycolique), etc. -7- Certains de ces matériaux, dont le carbonate de calcium, sont biorésorbables et permettent la formation progressive de tissu osseux néoformé aux dépens du matériau implanté en voie de résorption; voir notamment le brevet européen 0 022 724. On sait par ailleurs que Ia présence de certains facteurs ostéoinducteurs dans les implants favorise la repousse osseuse. Toutefois, les spécialistes estimaient jusqu'à présent qu'il était nécessaire d'ajouter à l'implant du collagène servant de support pour les facteurs ostéoinducteurs; voir à ce sujet l'article de Damien et Russell Parsons déjà cité ci-dessus et la demande de brevet FR-2.637.502. On a maintenant découvert qu'un matériau à base de carbonate de calcium poreux, tel que le corail, peut servir de support à des facteurs ostéoinducteurs, et plus généralement à des facteurs de croissance, dans la préparation d'implants biorésorbables et que la présence de collagène n'est ni nécessaire ni souhaitable dans le cas o l'implant est destiné à être utilisé comme implant ostéoformateur.. La présente invention a donc pour objet l'utilisation d'un matériau poreux à base de carbonate de calcium comme support pour au moins un facteur de croissance dans la préparation d'un implant biorésorbable destiné à être mis en place dans un organisme animal vivant, en particulier chez un animal vertébré, y compris les humains, ledit support étant exempt de collagène dans le cas o ledit facteur de croissance est un facteur ostéoinducteur. Lorsque les facteurs de croissance sont des facteurs ostéoinducteurs, les implants sont utilisables comme implants ostéoformateurs. Bien entendu, ces implants peuvent contenir, outre les facteurs ostéoinducteurs, d'autres facteurs de croissance. Les implants ainsi obtenus peuvent être soit mis en place comme pièces de comblement osseux progressivement résorbables au profit d'un tissu néoformé, soit implantés dans un site non osseux, par exemple un tissu conjonctif, o ils donneront naissance à un tissu osseux utilisable ultérieurement comme matériau d'autogreffe osseuse. Lorsque le support de carbonate de calcium est chargé avec un facteur de croissance non ostéoinducteur, il peut être utilisé notamment comme support pour la culture in vivo de cellules vivantes. Selon les cellules et les facteurs de croissance utilisés, l'implant, après mise en place, peut servir notamment de support pour l'obtention d'un tissu néoformé sur le lieu d'implantation. Ce tissu néoformé peut être utilisé comme élément de remplacement de parties d'organe défaillant (raccord pancréas-intestin, urêtre, vessie, péricarde, etc). L'implant de l'invention peut également être utilisé comme support de culture in vivo pour des cellules modifiées génétiquement, notamment par insertion d'un gène approprié, de façon connue en soi, pour remédier à un défaut génétique. Les cellules modifiées peuvent éventuellement provenir d'un prélèvement autologue. Les implants ainsi obtenus constituent un "organoïde" servant de dispositif de traitement thérapeutique dont la mise en place permet de suppléer un organe défaillant, et en particulier de remédier à certains dysfonctionnements - 8- d'origine génétique. Il s'agit donc d'un nouveau mode de mise en oeuvre des thérapies géniques. Par exemple, on peut réaliser une pièce creuse en corail, munie d'un ouverture obturable par un bouchon, vissé ou emboîté, réalisé également en corail. Par exemple, pour l'implantation chez l'homme, il peut s'agir d'un cylindre creux ayant de 2 à 10 cm de haut, de 1 à 3 cm de diamètre externe et de 0,5 à 2 cm de diamètre interne. La paroi interne peut être imprégnée d'un collagène chargé de facteurs de croissance comme le TGF bêta. La paroi externe peut être imprégnée avec une solution d'un facteur angiogénique (FGF). Les cellules autologues (par exemple des fibroblastes) modifiées sont préalablement cultivées in vitro sur un support solide comme un réseau de fibres de collagène ou des granules de corail. On introduit dans la partie creuse de l'implant la culture de cellules modifiées, avec son support solide. On obture ensuite à l'aide du bouchon puis on procède à l'implantation, par exemple intra-abdominale. Les cellules implantées s'organisent en un tissu vascularisé entouré d'un tissu conjonctif remplaçant le corail au fur et à mesure de la résorption de celui-ci. Les cellules introduites dans l'implant peuvent être des cellules non différenciées dont la différenciation s'effectue grâce à des cytokines endogènes ou exogènes. Le matériau à base de carbonate de calcium utilisable comme support pour les facteurs de croissance est de préférence de l'aragonite. On peut utiliser en particulier le squelette de corail. L'un des intérêts de l'utilisation du squelette de corail est qu'il contient des pores communiquants, ce qui favorise la néo-vascularisation ainsi que l'envahissement du matériau par les cellules osseuses ou par d'autres cellules introduites préalablement ou recrutées in situ. De préférence, on utilise comme matériau support un matériau ayant des diamètres de pores compris entre 50 et 500 micromètres, en particulier entre 200 et 400 micromètres. La porosité, c'est-à-dire la proportion volumique des pores par rapport au volume total du matériau, est comprise généralement entre 20 et 80 %, par exemple entre 40 et 60 %. On peut obtenir des matériaux de ce type en utilisant notamment le corail des genres Porites, Acropora, Goniopora, Lobophyllia, Simphyllia et Millipora. On sait que les facteurs de croissance sont des polypeptides qui agissent localement sur certaines cellules en influençant leur prolifération, leur migration et/ou leur différenciation ou qui stimulent la production d'autres facteurs de croissance. De nombreux facteurs de croissance sont connus à l'heure actuelle. Par exemple, les facteurs de croissance ayant un effet ostéoinducteur sont connus et leurs effets ont été étudiés notamment in vitro sur des cultures de diverses cellules osseuses. Parmi les facteurs de croissance dont l'activité est spécifique au milieu osseux, on peut citer certaines protéines de l'os déminéralisé, ou DBM (Demineralized Bone Matrix) et en particulier les protéines appelées BP (Bone Protein) ou BMP (Bone Morphogenetic Protein), qui contiennent en fait plusieurs constituants; chez l'homme, par exemple, on a isolé notamment les constituants appelés ostéonectine et ostéocalcine. Une autre protéine active est l'ostéogénine. Parmi les facteurs de croissance influençant la croissance cellulaires en général, y compris la croissance des cellules osseuses, on peut citer notamment les somatomédines ou IGF (Insulin-like Growth Factor), le PDGF (Platelet- Derived Growth Factor), le FGF (Fibroblast Growth Factor), le BDGF II (ou bêta-2-microglobuline), Ies TGF (Transforming Growth Factor), en particulier le TGF bêta (ou bTGF), etc. Les doses de facteurs de croissances utilisables sont connues ou peuvent être déterminées par des expériences de routine sur des modèles animaux. Généralement, on utilise les facteurs de croissance, dont l'action est locale, à des doses de quelques microgrammes ou de quelques dizaines de microgrammes. L'invention concerne également la préparation des supports de carbonate de calcium poreux chargés de facteurs de croissance. Ces derniers peuvent être incorporés: - par imprégnation, suivie ou non de séchage, à l'aide d'une solution ou d'un gel contenant le facteur de croissance, - par dépôt de films par capillarité à l'aide d'une solution du facteur de croissance par liaison avec le carbonate de calcium par l'intermédiaire d'un revêtement à potentiel de surface électronégatif (héparine, sulfate d'héparane, sulfate de dextrane, sulfate de dermatane, sulfate de xylane, etc). Il est possible de faciliter la fixation et la rétention des facteurs de croissance sur le support de carbonate de calcium en les appliquant sous la forme d'une association avec un agent Iiant, notamment un agent liant capable de former un gel. De tels agents liants sont connus. II s'agit par exemple du collagène ou de dérivés de cellulose comme la méthylcellulose, l'hydroxypropylcellulose, l'hydroxypropylméthylcellulose, la carboxyméthylcellulose, etc. Ces produits sont biocompatibles. Ils sont disponibles commercialement. On peut encore utiliser comme agents liants un précurseur de la fibrine, par exemple du fibrinogène ou une colle biologique (cryoprécipité). L'agent liant a notamment pour effet de favoriser la fixation du facteur de croissance et éventuellement son relargage progressif. Généralement, l'agent liant est progressivement résorbé au fur et à mesure de la réhabitation de l'implant par un tissu néoformé. On a cependant constaté que, dans le cas d'un implant ostéoformateur, la présence de collagène comme agent liant ne favorise pas la création d'un nouveau tissu osseux, mais aurait au contraire tendance à la retarder. Les exemples suivants illustrent l'invention. - 10- EXEMPLE 1: On utilise comme matériau de départ des disques de corail ayant un diamètre de 6 mm et une épaisseur de 2 mm (origine: INOTEB). On utilise comme facteur ostéoinducteur une BP bovine ayant une concentration en protéines de 1,52 mg/ml. On dilue la BP de façon à obtenir des doses de 10, 35 et 100 microgrammes de principe actif sous un volume de 20 microlitres. On imprègne chaque disque de corail avec 20 microlitres de l'une des solutions obtenues. Après infiltration de la solution dans les pores, les disques sont congelés rapidement puis soumis à une lyophilisation. Avec les disques ainsi traités, on réalise des implants sous-cutanés dans la région ventrale chez des rats. On utilise trois groupes de cinq animaux qui reçoivent chacun un implant de corail imprégné de 10, 35 ou 100 microgrammes de BP, respectivement. Au bout de 27 jours, on administre aux animaux, par voie sous-cutanée, une dose de mg/kg d'un agent marqueur constitué de calcéine. Le vingthuitième jour, les implants sont extraits, pesés, photographiés et fixés dans le méthanol. Les échantillons sont enrobés dans du poly(méthacrylate de méthyle) en vue de l'examen histologique. Les échantillons sont coupés et colorés avec le réactif Rapid Bone Stain et avec de la picro-fuchsine Van Gieson. Les coupes sont examinées au microscope. Les poids des disques de corail avant implantation et après explantation sont indiqués dans le tableau 1 suivant, dans lequel les résultats sont exprimés sous la forme d'une moyenne + écart-type. TABLEAU 1 Poids des disques (mg) Gain de poids Groupe Gain de poids avant après implantation ' explantation I 86,0 _11,2 97,2+13,0 11,2+6,0 II 84,4+4,1 114,2+14,2 29,8+12,1 III 83,2+ 9,5 128+12,2 45,4+10,1 Dans le groupe I, l'examen au microscope montre une formation d'os encore - 11 - immature et de moelle hématopoiétique à travers tout l'implant, ainsi que la formation d'os en surface. L'os se forme et la conduction par le matériau permet la croissance de l'os. Il y a une harmonie entre l'ostéoinduction et l'ostéoconduction. Dans le groupe II, la minéralisation est bonne dans l'ensemble de l'implant, l'os néoformé est mature et tapisse le corail. L'ostéoinduction domine l'ostéoconduction et l'os est plus important sur le pourtour de l'implant. Dans le groupe III, les échantillons ont un bord externe épais d'os mature avec de la moelle hématopoiétique au centre. Dans plusieurs cas, du cartilage et du cartilage en voie de minéralisation sont observés au bout de quelques semaines. EXEMPLE 2: On procède sur des rats à une trépanation par ablation d'un volet circulaire de 8 mm de diamètre sur le dessus du crâne. On applique dans la fenêtre ainsi obtenue un disque de corail ayant de 8 mm de diamètre. Les disques de corail sont imprégnés, de façon analogue à celle décrite à l'exemple précédent, par le facteur ostéoinducteur (BMP-2 humaine recombinante), à raison de 0,5 microgramme de BMP-2 pour 1 mg de corail. Le jour de l'opération, on injecte par voie intramusculaire de la calcéine à raison de 20 mg/kg. Au vingt-septième jour, on injecte par voie intramusculaire du xylènol orange (90 mg/kg). Ces colorants donnent une fluorescence jaune et orange délimitant les formations osseuses. Au vingt-huitième jour, on prélève une partie de la calotte crânienne, incluant l'implant, et on la fixe dans le formol neutre à I0 % pour étude histologique après inclusion dans le méthacrylate de méthyle sur coupes non déminéralisées colorées avec le colorant Giemsa-Paragon. Des microradiographies mettent en évidence la minéralisation. Les coupes montrent une formation osseuse à partir des berges de la lésion osseuse et s'étendant sur les bords du disque de corail Dans le cas du corail imprégné de BMP-2, de l'os est présent sur l'ensemble du disque. La résorption du corail est plus rapide qu'en absence de BMP-2. EXEMPLE 3: On procède sur des lapins à une trépanation bilatérale et symétrique du crâne au niveau des os pariétaux, par ablation de deux volets circulaires de 10 mm de diamètre. On constitue cinq lots de lapins: quatre groupes de test et un groupe témoin. Sur les individus de chaque groupe de test, un seul côté est traité. Groupe 1 (Symbole MF): on applique dans l'une des fenêtres 50 microlitres de gel de méthylcellulose contenant 1 zig de TGF bêta. Groupe 2 (Symbole BF): on applique dans l'une des fenêtres 100 gl de colle -12- biologique à laquelle on a ajouté 1 gg de TGF bêta. Groupe 3 (Symbole BCF): on applique 50 microlitres d'un mélange analogue à celui appliqué au groupe BF, mais contenant en outre 70 mg de granulés de corail Porites, commercialisés sous la dénomination BIOCORAL 450 par la Société INOTEB. Groupe 4 (Symbole BC): on applique le même mélange que pour le groupe 3, mais sans facteur de croissance. On suit l'évolution de la construction osseuse par tomodensitométrie crânienne. Les diamètres et surface des trépanations sont mesurées sur un analyseur d'images. Après le sacrifice des animaux étudiés, au bout d'un mois, la calotte crânienne est prélevée puis préparée avec un microtome pour l'analyse histologique par histomorphométrie et microscopie en fluorescence. Pour marquer les surfaces d'ostéoformation, on a injecté 2 ml d'oxytétraquinol aux dixième et troisième jours précédant le sacrifice. On a fait les observations suivantes: Au bout de 30 jours, les groupes BC et BCF ont complètement recouvert la cicatrice par un tissu ostéolide. Pour les autres groupes, le recouvrement n'est pas complet. Le diamètre du côté traité est inférieur au diamètre du côté témoin. Le diamètre du côté témoin est inférieur aux diamètres observés dans le groupe témoin. Le volume des travées osseuses (VTO) a été déterminé par histomorphométrie. Le groupe BCF a le VTO le plus élevé, suivi par le groupe BC. L'étude des animaux des groupes traités avec du corail montre que les granulés sont résorbés progressivement. Le corail a permis la création rapide de travées osseuses entre ces granulés. D'une façon générale, l'adjonction du facteur de croissance élève la vitesse de reminéralisation. EXEMPLE 4: On recouvre une pièce de corail (porosité: 50 %) avec un gel de collagène murin de type I contenant un facteur de croissance angiogénique (bFGF). En utilisant un bFGF marqué à l'iode radioactif, on a pu montrer, par des essais de relargage, que la liaison du bFGF avec le support de corail est très forte. Cette liaison est encore augmentée en présence d'héparanes ou d'héparines. Les pièces de corail ainsi traitées sont implantées en site sous-cutané chez des souris. On procède durant un an à l'observation macroscopique et histologique des implants. En quelques mois, le corail est résorbé. Il laisse place à un tissu conjonctif de même taille et de de même forme que l'implant. Au bout de trois mois, on observe une forte vascularisation et l'absence de toute cellule inflammatoire en regard des résidus de corail. Le -13- tissu conjonctif est formé de cellules mésenchymateuses peu denses. Dans d'autres expériences, on a remplacé le collagène par de la carboxyméthylcellulose ou du fibrinogène. EXEMPLE 5: On réalise un cylindre creux en corail. Dans la partie creuse, on introduit un réseau de fibres de collagène contenant des i0 1 fibroblastes autologues génétiquement modifiés par insertion d'un gène à l'aide d'un vecteur rétroviral. Préalablement, on a imprégné la paroi externe du cylindre avec un gel de collagène de type I associé à de l'héparine. Le corail ainsi prétraité est incubé en présence d'un facteur de croissance angiogénique (bFGF). Finalement, le cylindre est obturé à l'aide d'un bouchon de corail, puis on effectue une implantation intrapéritonéale, chez un chien de 25 kg. Au bout de 45 jours, on retire l'implant. La vascularisation de ce dernier est importante et comporte des vaisseaux de gros calibre. La résorption du corail est initiée. Les cellules modifiées sont viables et expriment le gène inséré. Elles sont organisées en un tissu vascularisé. On a réalisé une expérience analogue sur des souris déficitaires en betaglucuronidase et présentant une maladie de surcharge lysosomale. Un cDNA humain codant pour la beta-glucuronidase est inséré dans un vecteur rétroviral que l'on utilise ensuite pour modifier des cellules (autologues) de souris. Les cellules modifiées sont introduites dans un réseau de fibres de collagène et l'ensemble est introduit dans un cylindre de corail traité de façon analogue à celle décrite ci-dessus. Les implants ainsi préparés sont insérés dans le mésentère des souris déficientes. Les cellules modifiées implantées sont capables de sécréter l'enzyme manquante qui passe dans la circulation générale, entraînant ainsi la régression des conséquences physiologiques du défaut génétique, et notamment la correction des lésions hépatiques et spléniques. - 14- REVENDICATIONS 1. Utilisation d'au moins un sel de calcium biocompatible et biorésorbable, sous forme de particules, ayant des dimensions inférieures à 8 mm, comme ingrédient actif dans la préparation d'un médicament destiné au traitement local des maladies liées à la déminéralisation ou à des défauts de minéralisation de l'os, en particulier dans le but de relancer le processus de reminéralisation de l'os et de reconstruction des travées osseuses résorbées. 2. Utilisation selon la revendication 1, caractérisée par le fait que lesdites maladies sont l'ostéoporose, la maladie de Paget, les dysplasies fibreuses et les ostéodystrophies. 3. Utilisation selon l'une quelconque des revendications précédentes caractérisée par le fait que que ledit médicament est destiné à être implanté dans la partie spongieuse ou dans le canal médullaire d'un os. 4. Utilisation selon l'une quelconque des revendications précédentes caractérisée par le fait que ledit sel de calcium est choisi parmi les suivants: le gluconate, le tartrate, le glycérophosphate, le sulfate, le carbonate et les phosphates. 5. Utilisation selon l'une quelconque des revendications précédentes, caractérisée par le fait que ledit sel de calcium est un carbonate. 6. Utilisation selon la revendication précédente, caractérisée par le fait que ledit carbonate est sous forme d'aragonite ou de calcite. 7. Utilisation selon la revendication précédente, caractérisée par le fait que ledit carbonate provient de squelettes de corail, de squelettes d'échinodermes, ou de coquilles de mollusques. 8. Utilisation selon l'une quelconque des revendications précédentes, caractérisée par le fait que ledit ingrédient actif est exempt de phosphates. 9. Utilisation selon l'une quelconque des revendications précédentes, caractérisée par le fait que lesdites particules ont des dimensions inférieures à 5 mm, et en particulier des dimensions pouvant aller de 0,2 à 4 mm. 10. Utilisation selon l'une quelconque des revendications précédentes caractérisée par le fait que lesdites particules sont mélangées avec au moins une substance favorisant l'ostéogénèse et ou permettant de mettre lesdites particules sous la forme d'une pâte fluide. 11. Utilisation selon la revendication précédente, caractérisée par le fait que ladite substance est choisie parmi les sels de strontium, les fluorures, les facteurs de croissance, le sang, le plasma sanguin, la moelle osseuse, le collagène, une colle biologique, et un agent gélifiant biocompatible. 12. Utilisation selon l'une quelconque des revendications précédentes caractérisée par le fait que le sel de calcium représente de 40 à 100 % en poids par rapport au poids total du médicament.